RE-WENDICADIONS le Produit d'addition pour mortier et béton hydraulique destiné à accélérer le début de la prise, caractérisé en ce que le produit d'addition contient une substance ayant au moins pour effet de provoquer la thixotropie du mortier ou du béton, une substance cédant des ions carbonate, un aluminate et un oxyde d'aluminium0 2e Produit selon la revendication 1, caractérisé en ce que la substance provoquant la thixotropie contient un oxyde polyéthylénique à chaine linéaire soluble dâns l'eau. 3e Produit selon la revendication 2, caractérisé en ce que l'oxyde polyéthylénique a un poids moléculaire de plus de 4 millions 4. Produit selon la revendication 3, caractérisé en ce que l'oxyde polyéthylénique a un poids moléculaire d'environ 5 millions ou davantage. 5. Produit selon l'une quelconque des revendications précédentes, caractérisé en ce que la substance cédant des ions carbonate contient du carbonate de sodium. 60 Produit selon la revendication 5, caractérisé en ce qu'on utilise du carbonate de sodium calciné. 7. Produit selon l'une quelconque des revendications précédentes, caractérisé en ce que l'aluminate contient un aluminate alcalin. 8. Produit selon l'une quelconque des revendications précédentes, caractérisé en ce que l'oxyde d'aluminium contient essentiellement du Na2A102. 9. Produit selon l'une quelconque des revendication précédentes, caractérisé en ce que ce produit contient moins de 5% en poids d'oxyde polyéthylénique à chaste linéaire soluble dans l'eau, 60 à 90,ó en poids de carbonate de soude calciné, 5 à 15:o en poids d'aluminate de sodium et 5 à 15% en poids d'oxyde d'aluminium. 10. Produit selon la revendication 9, caractérisé en ce que le produit contient environ c,Ó en poids d'oxyde polyéthylénique à channe linéaire soluble dans l'eau, 75 environ de carbonate de soude calciné, 10' -. environ de Na2Al02 et 12% environ de Au203. 11. Produit selon l'une quelconque des revendications précédentes, caractérisé en ce que la substance provoquant la thixotropie contient un amide polyacrylique à channe linéaire non rami - ee soluble dans l'eau ayant un poids moléculaire compris entre li million et 10 millions. 12. Produit selon la revendication 11, caractérisé en ce que l'amide polyacrylique a un poids moleculaire compris entre 4 millions et 6 millions. 13. Produit selon l'une quelconque des revendications il ou 12, caractérisé en ce qu'il contient de 11 amide polyacrylique ne produisant pas ions. 14. Produit selon l'une quelconque des revendications 11 ou 12, caractérisé en ce qu'il contient de l'amide polyacrylique catioSique. 15. Produit selon l'une quelconque des revendications 11 ou 12,-caractérisé en ce qu'il contient de amide polyacrylique anionique. 16. Produit selon l'une quelconque des revendications prédédentes, caractérisé en ce que le produit contient de l'amide polyacrylique en même temps qu'un oxyde polyéthylénique à chaîne linéaire soluble dans l'eau ayant un poids moléculaire compris entre I million et 10 millions, de préférence 4 à 6 millions. 17. Produit selon l'une quelconque des revendications pre- cédentes, caractérisé en ce que la substance provoquant la thixotropie contient des dérivés cellulosiques, notamment de lthydror- éthylcellulose, de la méthylcellulose et/ou de la carboxy méthylcellulose. 18. Produit selon l'une quelconque des revendications précédentes, caractérisé en ce que la substance provoquant la trsixo- tropie contient de l'acide silicique pyrogéné. 19. Béton auquel on a ajouté un produit d'addition selon l'une quelconque ds revendications précédentes, caractérisé en ce que le liant présente un très grand degré de finesse. 20. Mortier auquel on a ajouté un produit d'addition selon quelconque des revendications précédentes, caractérisé en ce que les constituants solides du mortier présent une très grande finesse. 21. Mortier selon la revendication 20, caractérisé en ce qu'il contient, comme addition solide, de la marne calcaire finement divisée. 22. Béton ou mortier, caractérisé en ce Ci contint, comme produit provoquant la thixotrope, un ozyde polyéthylénique à- & aine linéaire soluble dans i'eau, 23e Béton ou mortier, caractérisé en ce qu'il contient, comme produit provoquant la thixotropie, un amide polyacrylique à channe linéaire non ramifiée soluble dans l'eaux 24. Béton ou mortier, caractérisé en ce qu'il contient, comme produit provoquant la thixotropie, des dérivés cellulosiques, notamment del'hydroxyéthylcellulose, de la méthylcellulose et/ou de la carboxyméthylcellulose. 25. Béton ou mortier, caractérisé en ce qu'il contient, comme produit provoquant la thixotropie, de l'acide silicique pyro gérée 26. Dispositif de transport enqcanalisations d'un béton ou mortier contenant un produit d'addition selon l'une quelconque des revendications précédentes, caractérisé en ce qu'il est prévu une installation qui garantit qutavant l'arrêt du transport de la pate de béton l'arrivée du produit d'addition soit arrêtée. 27. Produit d'addition pour béton et mortier, caractérisé en ce que le produit d'addition contient une résineacrylique. 28. Procédé de fabrication d'un béton ou mortier contenant un produit d'addition selon l'une quelconque des revendication précédentes, caractérisé en ce que le produit d'addition est ajouté au béton ou au mortier, avant l'utilisation du béton ou du mortier, dans un délai tel que le béton ou le mortier ne devient thixotrope que peu de temps après qu'il ait été transporté à son emplacement d'utilisation.